(57)【要約】  主としてリサイクル材料から構成された、環境に配慮した断熱構造ブロックおよび構造が開示される。前記環境に優しい構造ブロックおよび構造は、シリカフューム、スラグセメントおよびセメントでコートされ、次いで、水と混合して、モールド中で形成される破砕ゴムタイヤ片を含む。グラウト層または耐火材料は環境に配慮した断熱構造ブロックの一側に配置し得る。前記環境に配慮した断熱構造ブロックは、グリーンルーフ、壁構造およびグリーンルーフデッキのごとき適用のための高い断熱性および強度を提供する。環境に優しい構造は、コートされた破砕ゴムタイヤ片をモールドに流し込み、壁を形成し、次いで、ルーフデッキとしてコートされた破砕ゴムタイヤ片の層を流し込み、一体型流し込みにおける自己支持構造を創成することにより、作製することができる。
2020520877.tif 000002
【特許請求の範囲】
【請求項１】
グリーンデッキ適用のための環境に配慮した断熱構造ブロックであって、
前記環境に配慮した断熱構造ブロックは、シリカフューム、スラグセメントおよびセメントでコートされた複数の破砕ゴムタイヤ片の第１の層、ならびにシリカフューム、スラグセメントおよびセメントでコートされた耐火材料の複数の片の第２の層を含み、頂面、前記頂面と実質的に平行な底面、ならびに前記頂面および前記底面に実質的に垂直な４つの側面を有するブロックを形成し、ここに、前記ブロックは、前記頂面と前記底面との間の距離により規定される深さを有し、
前記破砕ゴムタイヤ片は、約１／２インチ〜２インチのサイズの範囲内にあり、
前記破砕ゴムタイヤ片は、少なくとも５０重量％の前記破砕ゴムタイヤ片、シリカフューム、スラグセメントおよびセメントを含み、
前記環境に配慮した断熱構造ブロックは、液体が前記環境に配慮した断熱構造ブロックを実質的に自由に通過することを可能にする開口マトリックス構造を形成する、前記環境に配慮した断熱構造ブロック。
【請求項２】
前記第２の層が約１インチの厚みである、請求項１記載の環境に配慮した断熱構造ブロック。
【請求項３】
前記ブロックが約１２インチ平方である、請求項１記載の環境に配慮した断熱構造ブロック。
【請求項４】
前記ブロックの厚みが約２インチより大きい、請求項３記載の環境に配慮した断熱構造ブロック。
【請求項５】
前記ブロックの厚みが約４インチである、請求項４記載の環境に配慮した断熱構造ブロック。
【請求項６】
前記破砕ゴムタイヤ片のサイズが、約１インチ〜２インチのサイズの範囲にある、請求項４記載の環境に配慮した断熱構造ブロック。
【請求項７】
前記ブロックが、グリーンデッキシステムに用いられる、請求項２記載の環境に配慮した断熱構造ブロック。
【請求項８】
前記耐火材料が膨張スレートを含む、請求項１記載の環境に配慮した断熱構造ブロック。
【請求項９】
グリーンルーフ適用のための環境に配慮した断熱構造ブロックの製造方法であって、
実質的に乾燥したシリカフューム、スラグセメントおよびセメントの第１の混合物を混合すること；
その後、破砕ゴムタイヤ片を前記第１の混合物に加え、前記破砕ゴムが実質的に完全にコートされるまで混合すること、
その後、シリカフューム、スラグセメント、セメントおよび破砕ゴム片の混合物が十分に湿潤するまで、水を加えること、
実質的に乾燥したシリカフューム、スラグセメント、セメントの第２の混合物を混合すること；
その後、耐火材料の破砕片を第２の混合物に加え、耐火材料の前記片が実質的に完全にコートされるまで混合すること；
その後、シリカフューム、スラグセメント、セメントおよび耐火材料の片の混合物が十分に湿潤するまで水を加えること；
その後、湿潤した耐火材料混合物の層をモールドの底部に流し込むこと；
その後、モールドが実質的に満杯なるまで、層の湿潤した耐火材料混合物の頂部で、湿潤した破砕ゴム混合物をモールドに流し込むこと；
リッドを各モールドに取り付けること；ならびに
各モールドを乾燥に付すこと
を含む、前記製造方法。
【請求項１０】
前記耐火材料が膨張スレートを含む、請求項９記載の製造方法。
【請求項１１】
前記モールドが周囲空気中で乾燥される、請求項９記載の環境に配慮した断熱構造ブロックの製造方法。
【請求項１２】
前記破砕ゴムタイヤ片が、約１／２インチ〜２インチのサイズの範囲にある、請求項９記載の環境に配慮した断熱構造ブロックの製造方法。
【請求項１３】
構造のルーフの基材に接合した断熱層、および前記ルーフ基材から遠位の断熱層に接合した防水膜層を含む膜ルーフシステム；ならびに
前記膜ルーフシステムの防水膜層に接合した環境に配慮した断熱構造ブロック
を含む、グリーンルーフデッキであって、
前記環境に配慮した断熱構造ブロックは：
シリカフューム、スラグセメントおよびセメントでコートされた、複数の破砕ゴムタイヤ片の第１の層、ならびにシリカフューム、スラグセメントおよびセメントでコートされた耐火材料の複数の片の第２の層を含み、頂面、前記頂面と実質的に平行な底面、ならびに前記頂面および前記底面に実質的に垂直な４つの側面を有するブロックを形成し、ここに、前記ブロックは、前記頂面と前記底面との間の距離により規定される深さを有し、
前記破砕ゴムタイヤ片は、約１／２インチ〜２インチのサイズの範囲内にあり、
前記破砕ゴムタイヤ片は、少なくとも５０重量％の前記破砕ゴムタイヤ片、シリカフューム、スラグセメントおよびセメントを含み、
前記環境に配慮した断熱構造ブロックは、液体が前記環境に配慮した断熱構造ブロックを実質的に自由に通過することを可能にする開口マトリックス構造を形成する、前記グリーンルーフデッキ。
【請求項１４】
前記耐火材料が膨張スレートを含む、請求項１３記載のグリーンルーフデッキ。
【請求項１５】
基礎、複数の外部壁およびルーフを含む、環境に配慮した断熱構造であって、
１以上の前記外部壁が、
モールドを調製すること；
前記基礎上に前記モールドを配置すること；
前記モールドの底部にて基礎上にグラウト層を配置すること；
前記モールド中にシリカフューム、スラグセメントおよびセメントでコートされた破砕ゴムタイヤ片を含む混合物を流し込むこと；
流し込んだ混合物の頂面上にカバーを配置し金属ロッドにそれを接合させること；
前記カバーに圧力を配置して、モールド中の混合物を圧縮すること；
前記モールド中の混合物を乾燥させること；および
その後、前記カバーおよび前記モールドを除去すること
によって調製され、
前記ルーフが、
複数の外部壁の頂上にルーフ構造を調製すること；
前記ルーフ構造の外部エッジの周囲の形態を配置すること；
複数の金属ロッドを前記ルーフ構造に接合して、ルーフ構造から垂直に上方に延在させること；
前記ルーフ構造上に、シリカフューム、スラグセメントおよびセメントでコートされた破砕ゴムタイヤ片を含む混合物を流し込むこと；
前記ルーフ構造上で流し込んだ混合物の頂面上にカバーを配置し、それを金属ロッドに接合させること；
前記カバーに圧力を配置して、ルーフ構造上に流し込んだ混合物を圧縮すること；
前記ルーフ構造上に流し込んだ混合物を乾燥させること；
前記カバーおよび前記形態を除去すること；および
その後、保護層でルーフ構造上の乾燥した混合物をコートすること
によって調製され、
混合物中の前記破砕ゴムタイヤ片は、約１／２インチ〜２インチのサイズの範囲内にあり、
前記破砕ゴムタイヤ片は、少なくとも５０重量％の破砕ゴムタイヤ片、シリカフューム、スラグセメントおよびセメントの混合物を含む、前記環境に配慮した断熱構造。
【請求項１６】
各外部壁が約１２インチの厚みである、請求項１６記載の環境に配慮した断熱構造。
【請求項１７】
前記カバーが合板シートを含む、請求項１６記載の環境に配慮した断熱構造。
【請求項１８】
前記保護被覆が、スタッコ、ルーフ塗料またはその組合せの１つを含む、請求項１６記載の環境に配慮した断熱構造。
【請求項１９】
前記基礎が、地面を含む、請求項１６記載の環境に配慮した断熱構造。
【請求項２０】
グリーンルーフ適用のための環境に配慮した断熱構造ブロックであって、
前記環境に配慮した断熱構造ブロックは、シリカフューム、スラグセメントおよびセメントでコートされた、複数の破砕ゴムタイヤ片の層を含み、頂面、前記頂面と実質的に平行な底面、ならびに前記頂面および前記底面に実質的に垂直な４つの側面を有するブロックを形成し、ここに、前記ブロックは、頂面と底面との間の距離によって規定される深さを有し、
前記破砕ゴムタイヤ片は、約１／２インチ〜２インチのサイズの範囲内にあり、
前記破砕ゴムタイヤ片は、少なくとも５０重量％の破砕ゴムタイヤ片、シリカフューム、スラグセメントおよびセメントを含み、
前記環境に配慮した断熱構造ブロックは、開口マトリックス構造を形成する、
前記断熱構造ブロック。
【発明の詳細な説明】
【技術分野】
【０００１】
本発明は、主としてリサイクル材料から構築された、環境に配慮した（environmentally responsible）断熱構造（または絶縁構造、insulating construction）ブロックおよび構造に関する。環境に配慮した断熱構造ブロックおよび構造は、シリカフューム、スラグセメントおよびセメントでコートされ、次いで、水と混合して、モールド（または型、mold）内で形成される破砕（shredded）ゴムタイヤ片を含む。１つの具体例において、グラウト（grout）層は、ルーフシステムで用いる環境に配慮した断熱構造ブロックの一側に配置される。１つの具体例において、耐火材料の透過層は、環境に配慮した断熱構造ブロックの一側に配置される。環境に配慮した断熱構造ブロックは、グリーンルーフデッキ構造のごとき適用のための高い断熱性および強度を提供する。環境に優しい構造は、コートされた破砕ゴムタイヤ片をモールドに流し込み、次いで、ルーフデッキとしてコートされた破砕ゴムタイヤ片の層を流し込み、したがって、１つの単一の一体型流し込み（monolithic pour）にて全体構造を形成することにより、作製することができる。
【背景技術】
【０００２】
多くの先進国において、建物の構築および使用は、エネルギーの主要な消費者であり、温室効果ガス排出の生産者である。持続可能な建築学は、材料、エネルギーおよび開発スペースの使用における効率および軽減によって建物のネガティブな環境影響を最小化しようと努力している。持続可能な建築学は、構造環境のデザインにおいて、エネルギーおよび環境上の保存への意識的アプローチ（conscious approach）を用いる。
【０００３】
グリーンビルディング（green building）（緑化構築または持続可能な建築としても知られる）は、構造ならびに、環境的に配慮し、立地（siting）から設計、構築、運用（operation）、メンテナンス、修復および取壊しまでの建物のライフサイクルの全体にわたって資源効率的であるプロセスの使用の双方をいう。ＢＲＥＥＡＭ（英国）、ＬＥＥＤ（登録商標）（米国およびカナダ）、ＤＧＮＢ（ドイツ）、ＣＡＳＢＥＥ（日本）およびＶＥＲＤＥＧＢＣｅ（スペイン）のごときグリーンビルディング格付制度は、消費者が環境性能の構造レベルを決定するのを助ける。これらのシステムは、建築現場の位置およびメインテナンス、水、エネルギーおよび建築材料の保全、ならびに居住者の快適さおよび健康ごときカテゴリーにおけるグリーン設計を支持する建築特徴に信用を付与する。信用数は、一般的に達成レベルを決定する。加えて、国際基準評議会の国際的グリーン構造規則（International Green Construction Code）案のごとき、グリーンビルディングの規則および基準は、材料または冷暖房のごときグリーンビルディングの要素についての最小要件を確立する基準開発組織によって創成された規則である。
【０００４】
エネルギーおよび環境設計におけるリーダーシップ（Leadership in Energy and Environmental Design）ＬＥＥＤ（登録商標）は、米国グリーンビルディング評議会（ＵＳＧＢＣ）によって開発された米国およびカナダのグリーンビルディングの設計、構築、運用およびメンテナンスについての１組の格付制度である。建物のＬＥＥＤ（登録商標）認証は、グリーンビルディングにおける達成の第１のマークとして世界中で認められている。ＬＥＥＤ（登録商標）で認証された建物は、エネルギーおよび水の請求額を４０％低減して機能するため、よりコストがかからない。全世界のビジネスおよび組織は、ＬＥＥＤ（登録商標）を用いて、それらの建物の効率を増大させ、価値のある資源を有効活用(free up)して、これを用いて新しい仕事を創成し、トップの才能を引き付け保持し、運用を拡張し、注目技術（emerging technology）に費やすことができる。
【０００５】
ＬＥＥＤ（登録商標）の目的は、主要ゴールとして環境性能、効率ならびに居住者の健康および幸福を持って構築された建物を登録する標準的な認証プロセスを提供することである。建物は、ＵＳＧＢＣによって確立されたカテゴリーのセットに基づいて、認証のレベルの多様化に向けたポイントを受け取る。例えば、ポイントは以下の特徴について付与される：
・生活環境（habitat）を保護もしくは復活させるか、またはオープンスペースを最大化する用地開発；
・不浸透性（impervious）表面を最小化する雨水設計；
・汚染物質負荷および植生（vegetated）されたルーフの使用を低減して、不浸透性を低減し、かつ浸透を促進する、代替表面および非構造的技術を用いるヒートアイランド効果；
・永久灌漑を含まないか、または飲用に適した消費を最小化するグリーンルーフシステムの使用による水効率；
・建物およびシステムについての最低水準のエネルギー効率の確立による、エネルギーおよび最適化；および
・建築材料および生成物を再使用して、バージン材料の需要を低減し、廃棄物、リサイクル成分の使用および建物から５００マイル以内に製造され組み立てられた地域材料（regional material）の使用を低減する材料および資源。
【０００６】
５０％以上のルーフ表面に設置されたグリーンルーフシステムは、ＬＥＥＤ（登録商標）認証に向けた２ポイントを事実上保証し、さらに＋７ポイントを与えることができる。これは、建物がＬＥＥＤ（登録商標）認証されるために必要とされたポイントの総数のほぼ２０％である。
【０００７】
低勾配ルーフシステムは、建物の用途について開発されている。低勾配ルーフシステムは、断熱材層で被覆された金属またはコンクリートで作製された構造デッキを一般的に含み、次いで、断熱材は防水膜で被覆される。商業用低勾配ルーフシステムは、ルーフ上に広げ、メカニカルファスナーで接合したか、化学接着剤で接合したか、または砂利、石または舗装材のごときバラストで適所に保持した予め作製されたシートの単一プライ（single-ply）膜；あるいは、下地シート、織物補強層および暗色保護表層面から成るビルトアップルーフ；強化用構造（reinforcing fabric）を含むプラスチックまたはゴム材料の１以上の層を有し、鉱物粒または平滑仕上げ（smooth finish）でコートされた改変ビチューメン・シート膜；および反応し膨張する２つの液体化合物を一緒に混合して、ルーフに接合し、次いで、ポリウレタン上に配置された金属またはタイルのごとき保護コーティングを有する一つの固体片を形成することにより構成されたスプレー・ウレタンフォームルーフを用いる。
【０００８】
ますます、より多くの建物が空調されるようになり、加熱および冷却についての双方のエネルギーのコストが劇的に上昇するにつれ、低勾配ルーフ断熱材は１９６０年代以降、より普及するようになった。現在の断熱材レベルは、コードによって特定される、または建物の使用および地理的位置のためにＲ３０を超え得る。
【０００９】
断熱パネルは、壁およびルーフ構造適用に用いて、建物外面の一部またはすべてを形成することが知られている。断熱材パネルは、典型的には対向する内表面および外表面を有し、その表面間に接合した断熱発泡体コアを備える。次いで、パネルを嵌め込み、建物の壁またはルーフ適用を形成することができる。
【００１０】
高級不動産市場において、高層構造の買い手は、庭およびプールのごときアメニティーを提供するための構造のルーフ上の生活空間を求める。グリーンルーフまたはリビングルーフは、防水膜上に植えられた植生および生育媒体で部分的または完全に被覆された建物のルーフである。また、それは、防根バリア（root barrier）ならびに排水、および潅漑システムのごときさらなる層を含み得る。
【００１１】
グリーンルーフの１つの不利は、建物の構造的支持に対する大きなみずみを配置しかねない、さらなる量の土および保留水（retained water）である。また、いくつかのタイプのグリーンルーフは、世界の地震およびハリケーン多発地域におけるごとく多くの厳しい構造的基準を有する。いくつかの既存の建物は、基材および植生の重量負荷が許された静的負荷（static loading）を超えるため、ある種のグリーンルーフで改造することができない。例えば、グリーンルーフの重量は、２０１６年に香港で大きなスポーツホールルーフの崩壊を引き起こした。
【００１２】
高層建築についてグリーンスペースをルーフ頂部に提供する公知の１つの方法は、保護膜ルーフシステム（ＰＭＲ）またはビルトアップルーフ（ＢＵＲ）システムとも呼ばれる逆ルーフ膜アセンブリ（Inverted Roof Membrane Assemblies、ＩＲＭＡ）の使用を介してである。ＩＭＲＡにおいて、典型的には、防水膜は、建物のルーフ構造に接合させ、次いで、保護耐湿性断熱材層は、太陽、風および雨のごとき雰囲気劣化（atmospheric degradation）およびさらに人通り（foot traffic）から膜を保護するために配置される。メッシュ層は、デブリ（debris）のためのフィルタに配置してもよく、断熱材層は、砂利木製張り（gravel wooden）デッキまたは舗装用敷石のごときバラストの形態で維持される。ルーフの反りまたは勾配を構築の間に創成して、水をルーフ排水に運ぶ。ＩＲＭＡの一例が図１に示される。
【００１３】
タイヤリサイクルまたはゴムリサイクルは、使用または非回復性の損傷により車両上の使用にもはや適していない車両のタイヤをリサイクルするプロセスである。これらのタイヤは、大量生産による大規模で困難な源の廃棄物であり、それらが環境上問題がある多数の成分を含むという事実である。米国単独において、環境保護局（ＥＰＡ）は、約３億個の古タイヤが毎年生成されると推測している。６０００万個を超えるこれらのタイヤは、我々の環境を非常に傷つけて、埋め立て、海洋、湖中で終える。ローカルのリサイクル施設は、毎年生成される巨大な量のタイヤのために、およびそれらに利用可能な非常に多数の制限された再使用オプションだけを持つために、この問題を扱う非常に困難な時間を有している。
【００１４】
また、廃タイヤを問題とする同じ特性−安価な入手可能性、バルクおよび弾性は、それらをリサイクルの魅力的な標的とする。タイヤは、焼却プラントおよび新しい靴製品におけるＲＤＦの燃焼値を増加させるためにバスケットボール・コート上、ホットメルト・アスファルトにおける使用のためにリサイクルされることが知られている。
【発明の概要】
【００１５】
本発明は、グリーンルーフおよびデッキ適用のための環境に配慮した断熱構造ブロックならびに環境に優しい構造に関する。環境に配慮した構造ブロックは、グリーンルーフおよびデッキ構造のごとき適用のための高い断熱性ならびに強度を提供する。加えて、環境に優しい構造は、１つの単一の一体型流し込みで作製することができる。
【００１６】
本発明の１つの具体例において、環境に配慮した断熱構造ブロックは、防水膜に接合させ、防水膜は、建物のルーフ基材に接合してグリーンルーフ適用を提供するルーフシステムの断熱層（または絶縁層、insulating layer）の頂部層に接合する。
【００１７】
１つの具体例において、環境に配慮した断熱構造ブロックは、同様の環境に配慮した断熱構造ブロックと並んだ関係で提供され、ルーフ基材に接合して、膜ルーフシステムに断熱層を提供する。防水膜は、環境に配慮した断熱構造ブロックの頂部に接着され、次いで、環境に配慮した断熱構造ブロックをグリーンルーフ適用としての使用のために防水膜に接合させる。
【００１８】
１つの具体例において、環境に配慮した断熱構造ブロックは、グリーンデッキ（green decking）適用としての使用のための透過性耐火材料の頂部層と層になる。
【００１９】
１つの具体例において、複数の環境に配慮した断熱構造ブロックは、グリーンルーフ適用を提供するために建物のルーフ基材に接合するルーフシステムの断熱層の頂部層に接合する防水膜に接合させる。透過性耐火材料の頂部層を有する、環境に配慮した断熱構造ブロックの第２の層は、グリーンデッキ適用として用いるためのグリーンルーフ適用の頂部層に接合させる。１つの具体例において、グリーンルーフ適用を形成する環境に配慮した断熱構造ブロックの頂部は、テーパーして、「勾配排水」（slope to drain）ルーフシステムを創成する。グリーンデッキ適用のための環境に配慮した断熱構造ブロックの底面は、グリーンルーフ適用のための環境に配慮した断熱構造ブロックの頂部のテーパリング(tapering)に対応させるためにテーパーする。環境に配慮した断熱構造ブロックの頂部および底部の勾配は、液体をルーフ排水に指向させる。グリーンデッキ適用のための環境に配慮した断熱構造ブロックの透過性は、水が通過して、ルーフ排水に向けられることを可能にする。
【００２０】
グリーンデッキ適用のための環境に配慮した断熱構造ブロックは、破砕ゴムタイヤ片がコートされるまで、シリカフューム、スラグセメントおよびセメントと乾燥混合された複数の破砕ゴムタイヤ片を含む。次いで、水を乾燥したコートされた破砕ゴム混合物に加える。透過性耐火材料層はモールドに配置され、湿潤した破砕ゴムタイヤ混合物は、透過性耐火材料層の頂部のモールドに配置され、その際、それは、グリーンデッキ適用のための環境に配慮した断熱構造ブロックに乾燥される。グリーンデッキ適用のための乾燥した環境に配慮した断熱構造ブロックは、水のごとき液体が自由に通り抜けることができる頂部からの開口マトリックスを含む。
【００２１】
１つの具体例において、透過性耐火材料は膨張スレート（expanded slate）を含む。
【００２２】
グリーンルーフ適用のための環境に配慮した断熱構造ブロックは、破砕ゴムタイヤ片がコートされるまで、シリカフューム、スラグセメントおよびセメントと乾燥混合された複数の破砕ゴムタイヤ片を含む。次いで、水を乾燥したコートされた破砕ゴム混合物に加える。グラウト層はモールドに配置されてもよく、湿潤した破砕ゴムタイヤ混合物は、グラウト層上のモールドに配置され、湿潤した破砕ゴムタイヤ混合物は、透過性耐火材料層の頂部のモールドに配置され、その際、それは、グリーンデッキ適用のための環境に配慮した断熱構造ブロックに乾燥される。グリーンデッキ適用のための乾燥した環境に配慮した断熱構造ブロックは、開口マトリックスを含む。１つの具体例において、環境に配慮した断熱構造ブロックは、ブロックの内部開口マトリックスに配置された断熱発泡体（insulation foam）をさらに含む。
【００２３】
１つの具体例において、コートされた破砕ゴムタイヤ混合物はモールドに流し込み、構造用壁を形成する。１つの具体例において、コートされた破砕ゴムタイヤ混合物は、かき傷を付けた（scarified）コンクリートスラブ上に直接的に流し込む。１つの具体例において、コートされた破砕ゴムタイヤ混合物は、かき傷を付けたコンクリートスラブの頂部に配置されたグラウト層の頂部に流し込む。圧縮のための流し込んだコートされた破砕ゴムタイヤ混合物上にそれが乾燥する間に頂部を配置することができるように、ロッドはモールドの長さで挿通（inserted through）される。頂部は合板シートであり得る。
【００２４】
１つの具体例において、コートされた破砕ゴムタイヤ混合物の層は合板層上に流し込み、ルーフ被覆を形成する。複数のロッドが、合板層から上方に延在して、流し込んだコートされた破砕ゴムタイヤ混合物上に頂部を配置して、それが乾燥する間に、それを圧縮することを可能にする。
【００２５】
本発明は今や、例として、添付図面を参照して記載され、同様の番号は、同様の要素を参照する。
【図面の簡単な説明】
【００２６】
【図１】図１は、典型的なＩＲＭＡの構造を示す。
【図２】図２は、本発明の１つの具体例によるグリーンデッキ適用のための環境に配慮した断熱構造ブロックを示す。
【図３Ａ−３Ｅ】図３Ａ〜３Ｅは、グリーンデッキ適用のための環境に配慮した断熱構造ブロックを頂部にした（topped）グリーンルーフ適用のための環境に配慮した断熱構造ブロックの種々の具体例を示す。
【図４Ａ−４Ｋ】図４Ａ〜４Ｋは、本発明の１つの具体例によるグリーンデッキ適用のための環境に配慮した断熱構造ブロックの製造工程を示す。
【図５Ａ−５Ｈ】図５Ａ〜５Ｈは、シリカフューム、スラグセメントおよびセメントでコートされ、水と混合された後、構造を流し込んだ、破砕ゴムタイヤ片の環境に配慮した断熱用混合物で完全に作製された構造の構築で試みられた工程を示す。
【図６】図６は、本発明の１つの具体例によるグリーンルーフ適用のための環境に配慮した断熱構造ブロックを含むルーフシステムを示す。
【図７Ａ−７Ｇ】図７Ａ〜７Ｇは、本発明の１つの具体例によるグリーンルーフ適用のための環境に配慮した断熱構造ブロックの製造工程を示す。
【発明を実施するための形態】
【００２７】
本発明は、グリーンルーフおよびグリーンデッキ適用のための環境に配慮した断熱構造ブロックに関する。環境に配慮した断熱構造ブロックは、高い断熱性ならびに強度を提供する。加えて、環境に優しい構造は１つの単一の一体型流し込みで作製することができる。
【００２８】
本発明の１つの具体例において、環境に配慮した断熱構造ブロックは、グリーンルーフ適用のための使用に提供される。この具体例において、環境に配慮した断熱構造ブロックは、建物のルーフ基材（roof substrate）に接合する膜ルーフシステムの断熱膜の頂部層に接合する防水膜に接合させる。
【００２９】
グリーンルーフ適用に用いられる環境に配慮した断熱構造ブロックは、コートされた破砕ゴム片を含み、乾燥したグラウトの頂部層を有し、底面、頂面ならびに頂面および底面に実質的に垂直な４つの側面を含むブロックに乾燥され、ここに、前記頂面はグラウト層を含み、環境に配慮した断熱構造ブロックは、頂面と底面との間の距離により規定される厚みを有する。コートされた破砕ゴム混合物および乾燥したグラウトを含む、環境に配慮した断熱構造ブロックは、建物のルーフ基材に接着されるか、またはさもなければ接合して、膜ルーフシステムのための断熱膜を提供する。防水膜は、環境に配慮した断熱構造ブロックのグラウト層に接着されるか、またはさもなければ接合させる。コートされた破砕ゴム混合物および乾燥したグラウトの頂部層を含む本発明の環境に配慮した断熱構造ブロックは、防水膜に接合させる。１つの具体例において、環境に配慮した断熱構造ブロックの頂部は、所望の方向への液体流れを、例えば、排水に誘導するように具体化（shaped）し得る。
【００３０】
１つの具体例において、グリーンルーフ適用のための環境に配慮した断熱構造ブロックは、同様の環境に配慮した断熱構造ブロックと並んだ関係で提供され、ルーフ基材に接合して、膜ルーフシステムに断熱膜を提供する。防水膜は、グリーンルーフ適用のための環境に配慮した断熱構造ブロックの頂部に接着され、次いで、グリーンルーフ適用のための環境に配慮した断熱構造ブロックは、防水膜に接合して、グリーンルーフを形成する。
【００３１】
本発明の１つの具体例において、環境に配慮した断熱構造ブロックは、グリーンデッキ適用のための使用に提供される。この具体例において、環境に配慮した断熱構造ブロックは、生育媒体またはタイルが接合し得るグリーンデッキを提供するための表面に接合させる。グリーンデッキ適用のための環境に配慮した断熱構造ブロックは、水が自由に流れることができる多孔性マトリックスを含む。
【００３２】
グリーンデッキ適用に用いられる環境に配慮した断熱構造ブロックは、コートされた破砕ゴム片を含み、底面、頂面、ならびに頂面および底面に実質的に垂直な４つの側面上部を含むブロックに乾燥され、ここに、前記頂面は透過性耐火材料を含み、デッキ適用のための環境に配慮した断熱構造ブロックは、頂面と底面との間の距離によって規定される厚みを有する。コートされた破砕ゴム混合物および透過性の防水材料を含むデッキ適用のための環境に配慮した断熱構造ブロックは、建物のルーフの基材に接着するか、またはさもなければ接合して、生育媒体ならびに／または舗装材およびタイルを接合できる多孔性デッキを提供する。
【００３３】
１つの具体例において、透過性耐火材料は膨張スレートを含む。
【００３４】
１つの具体例において、ルーフ適用のための複数の環境に配慮した断熱構造ブロックは、防水膜に接合させ、防水膜は、グリーンルーフを提供するために建物のルーフ基材に接合するルーフシステムの断熱層の頂部層に接合させる。透過性耐火材料の頂部層を有する、環境に配慮した断熱構造ブロックの第２の層は、グリーンルーフの頂部層に接合して、グリーンデッキを形成する。１つの具体例において、グリーンルーフ適用のための環境に配慮した断熱構造ブロックの頂部は、テーパーして、「勾配排水」（slope to drain）ルーフシステムを創成する。グリーンデッキ適用のための環境に配慮した断熱構造ブロックの底面は、テーパーして、グリーンルーフ適用のための環境に配慮した断熱構造ブロックの頂部のテーパリングに対応させる。ルーフ適用およびデッキ適用のための環境に配慮した断熱構造ブロックの頂部および底部の勾配は、液体をルーフ排水に指向させる。グリーンデッキ適用のための環境に配慮した断熱構造ブロックの透過性は、水が通過して、ルーフ排水に指向させることを可能にする。
【００３５】
１つの具体例において、破砕ゴムタイヤ片は複数の破砕タイヤを含む。１つの具体例において、破砕ゴムタイヤ片は、タイヤからの鋼が除去されるが、ナイロンは破砕ゴムタイヤ片に残存するようなサイズに破砕される。１つの具体例において、破砕ゴムタイヤ片は約２インチの公称サイズ（nominal size）である。１つの具体例において、破砕ゴムタイヤ片は、約１／２インチより大きいが、約２インチより小さいサイズを有する。１つの具体例において、破砕ゴムタイヤ片は約１インチより大きいが、約２インチより小さいサイズを有する。
【００３６】
本発明の１つの具体例において、環境に配慮した断熱構造ブロックは、２インチから約２０インチの範囲にある厚み（底面から頂面まで測定された）を有し、長さおよび幅（側面に沿って測定された）は、約１２インチ平方である。環境に配慮した断熱構造ブロックの他のサイズは、本発明の法則に従って構築してもよく、これらの前記サイズは例のみとしてリストされ、本発明を制限するいずれの方法でも意図されない。
【００３７】
１つの具体例において、環境に配慮した断熱構造ブロックから作製されるグリーンルーフおよびグリーンデッキは、強風のごとき厳しい気象条件にも耐えるように設計された建築法規を満たす。例えば、１０１．４．２  フロリダ建築コード（ＦＢＣ）は、「すべての公共および個人の建物、構造…    の構築、組立、改変、変更、修理、装置（equipment）、使用および占有、位置、メンテナンス、除去および解体」に適用し、建物が設計風速度に起因する風力に耐える要件を記載する。フロリダ州ブロワード郡において、建物は１４０ｍｐｈの風力に耐えなければならず、フロリダ州マイアミ・デード郡においては、建物は１４６ｍｐｈの風力に耐えなければならない。他の基準が存在し、例えば、ＡＳＣＥ（米国土木学会）−７、およびフロリダ制定法５５３．８４４は、暴風ロス軽減；ルーフおよび開口部保護のための要件」と題する建築構造基準を記載する。また、これらの基準は、ルーフおよびデッキ置換に適用し得る。
【００３８】
１つの具体例において、コートされた破砕ゴムタイヤ混合物は、一体型流し込みにてモールドに流し込み、構造用壁を形成する。１つの具体例において、コートされた破砕ゴムタイヤ混合物は、かき傷を付けた（scarified）コンクリートスラブ上に直接的に流し込む。１つの具体例において、コートされた破砕ゴムタイヤ混合物は、かき傷を付けたコンクリートスラブの頂部上に配置されたグラウト層の頂部上に流し込む。圧縮のための流し込んだコートされた破砕ゴムタイヤ混合物に頂部を配置することができるように、それが乾燥する間に、ロッドはモールドの長さで挿通される。頂部は合板シートであり得る。
【００３９】
１つの具体例において、コートされた破砕ゴムタイヤ混合物の層は、合板層上に流し込み、ルーフ被覆を形成する。複数のロッドが、合板層から上方に延在して、流し込んだコートされた破砕ゴムタイヤ混合物上に頂部が配置され、それが乾燥する間にそれを圧縮することを可能にする。
【００４０】
図に変われば、図１は典型的なＩＲＭＡ  １００を示す。勾配した断熱用ルーフ層１１０は、ルーフ基材１２０に接合させる。防水膜１３０はルーフ層１１０の頂部に接合させる。断熱材１５０は排水スペース１４０の頂部上に配置される。排水および通気孔（vent）層１６０は、防根バリア１６５を含み得る断熱材１５０の頂部上に形成される。濾布（filter fabric）１７０は、断熱材１６０上に配置することができる。次いで、デッキは砂利１８０およびコンクリート舗装材（paver）１９０を用いて形成することができる。また、デッキは植栽（planting）媒体１９５を含み得る。
【００４１】
図２は、底面２０１；耐火材料の透過層２１５を有する頂面２０２；および４つの側壁２０３を含む、グリーンデッキ適用のための環境に配慮した断熱構造ブロック２００を示す。破砕ゴムタイヤ片２０５は、シリカフューム、スラグセメントおよびセメントでコートされ、次いで、水と混合し乾燥させて、グリーンデッキ適用のための環境に配慮した断熱構造ブロック２００の内部に開口マトリックスを形成する。１つの具体例において、耐火材料の透過層２１５は、シリカフューム、スラグセメントおよびセメントでコートされ、次いで、水と混合し、次いで、モールドに配置され、その上に、湿潤した破砕ゴム混合物はモールドに配置され、乾燥して、グリーンデッキ適用のための環境に配慮した断熱構造ブロック２００を形成する。
【００４２】
図３Ａ〜３Ｅは、グリーンデッキ適用のための環境に配慮した断熱構造ブロックを頂部にしたグリーンルーフ適用のための環境に配慮した断熱構造ブロックの種々の具体例を示す。
【００４３】
図３Ａは、グリーンデッキ適用のための環境に配慮した断熱構造ブロックを頂部にしたグリーンルーフ適用のための環境に配慮した断熱構造ブロックの側面図を示す。グリーンルーフ適用のための複数の環境に配慮した断熱構造ブロックは、ルーフ基材３２０の頂部上の断熱材層３２５に接着剤層３１２によって結合させて、グリーンルーフ３１０を形成する。防水膜３３０はグリーンルーフ３１０の頂部に接合させる。コートされた膨張スレートのごとき透過性耐火材料３４５を頂部にした、グリーンデッキ適用のための複数の環境に配慮した断熱構造ブロックをグラウト層３５５の頂部上に配置して、防水膜３３０に接合して、グリーンデッキ３５０を形成する。グリーンデッキ３５０は生育媒体３８０および／または舗装材もしくはタイル３９０を含み得る。グリーンルーフ適用３１０は、生育媒体３８０ならびに／または舗装材もしくはタイル３９０を含み得る。グリーンデッキ３５０は、植栽媒体３９５および／または人工芝３９７を含み得る。グリーンルーフ３１０の頂面は、排水部３３５の方向にグリーンデッキ３５０を通過する水を排水するように勾配し得る。
【００４４】
図３Ｂは、芝生を含む、グリーンデッキ適用のための環境に配慮した断熱構造ブロックを頂部にしたグリーンルーフ適用のための環境に配慮した断熱構造ブロックの１つの具体例のついての切取り図（cut-away view）を示す。グリーンルーフ適用のための環境に配慮した断熱構造ブロックは、ルーフ基材３２０の頂部上の防水膜３２５にグラウト層３１２によって接合して、グリーンルーフ３１０を形成する。防水膜３３０はグリーンルーフ３１０の頂部に接合させる。コートされた膨張スレートのごとき、透過性耐火材料３４５を頂部にしたグリーンデッキ適用のためのコートされた破砕ゴムタイヤ片の複数の環境に配慮した断熱構造ブロックは、グラウト層３５５の頂部上に配置して、グリーンデッキ３５０としての使用のために防水膜３３０に接合させる。グリーンデッキ３５０は生育媒体３８０および／または、舗装材もしくはタイル３９０を含み得る。また、グリーンルーフ３１０は、生育媒体３８０および／または舗装材もしくはタイル３９０を含み得る。グリーンデッキは、耐火透過性材料層３４５の頂部に接合することができる人工芝３９７を含み得る。
【００４５】
図３Ｃは、芝生を含む、グリーンデッキ適用のための環境に配慮した断熱構造ブロックを頂部にしたグリーンルーフ適用のための環境に配慮した断熱構造ブロックの１つの具体例についての切取り図を示す。グリーンルーフ適用のための環境に配慮した断熱構造ブロックは、グリーンルーフ３１０としての使用のためのルーフ基材３２０の頂部上に防水膜層３２５に接合させる。この具体例において、断熱ボード３２７は接着剤３２８の使用によって防水膜３２５に接合させる。防水膜３３０はグリーンルーフ３１０の頂部に接合させる。コートされた膨張スレートのごとき透過性耐火材料３４５を頂部にした、グリーンデッキ適用のための複数の環境に配慮した断熱構造ブロックは、グラウト層３５５の頂部上に配置して、防水膜３３０に接合させ、グリーンデッキ３５０を形成する。グリーンデッキ３５０は、耐火透過性材料層３４５の頂部に接合することができる人工芝３９７を含み得る。
【００４６】
図３Ｄは、舗装材またはタイルを含む、グリーンデッキ適用のための環境に配慮した断熱構造ブロックを頂部にしたグリーンルーフ適用のための環境に配慮した断熱構造ブロックの１つの具体例についての切取り図を示す。グリーンルーフ適用のための環境に配慮した断熱構造ブロックは、グラウト層３１２をルーフ基材３２０の頂部上に接合して、グリーンルーフ３１０を形成する。防水膜３３０はグリーンルーフ３１０の頂部に接合させる。膨張スレートのごとき透過性耐火材料３４５を頂部にした、グリーンデッキ適用のためのコートされた破砕ゴムタイヤ片の複数の環境に配慮した断熱構造ブロックは、グラウト層３５５の頂部上に配置して、防水膜３３０に接合して、グリーンデッキ３５０を形成する。グリーンデッキ３５０は、接着剤３９２を用いて耐火透過性材料層３４５の頂部に接合した舗装材またはタイル３９０を含み得る。
【００４７】
図３Ｅは、舗装材またはタイルを含む、グリーンデッキ適用のための環境に配慮した断熱構造ブロックを頂部にしたグリーンルーフ適用のための環境に配慮した断熱構造ブロックの１つの具体例についての切取り図を示す。この具体例において、グリーンルーフ適用のための環境に配慮した断熱構造ブロックは、断熱ボード３２７に接合し、次いで、接着剤３２８を用いて、ルーフ基材３２０の頂部上に接合して、グリーンルーフ３１０を形成する。防水膜３３０はグリーンルーフ３１０の頂部に接合させる。コートされた膨張スレートのごとき透過性耐火材料３４５を頂部にした、グリーンデッキ適用のためのコートされた破砕ゴムタイヤ片の複数の環境に配慮した断熱構造ブロックは、グラウト層３５５の頂部上に配置して、防水膜３３０に接合して、グリーンデッキ３５０を形成する。グリーンデッキ３５０は、接着剤３９２を用いて、耐火透過性材料層３４５の頂部に結合した舗装材またはタイル３９０を含み得る。
【００４８】
図４Ａ〜４Ｊは、本発明の１つの具体例によるグリーンルーフ適用のための環境に配慮した断熱構造ブロックの製造工程を示す。
【００４９】
図４Ａにおいて、乾燥混合物はシリカフューム、スラグセメントおよびセメントから作製される。
【００５０】
図４Ｂにおいて、破砕ゴムタイヤ片は、乾燥混合物に加え、コートされるまで混合される。
【００５１】
図４Ｃにおいて、水は、乾燥混合物が十分に湿潤するまで、コートされた破砕ゴムタイヤ片の乾燥混合物に加える。
【００５２】
図４Ｄにおいて、第２の乾燥混合物は、シリカフューム、スラグセメントおよびセメントから作製される。
【００５３】
図４Ｅにおいて、膨張スレートのごとき耐火材料の片は第２の乾燥混合物に加え、コートされるまで混合される。
【００５４】
図４Ｆにおいて、水は、乾燥混合物が十分に湿潤するまで、コートされた耐火材料の乾燥混合物に加える。
【００５５】
図４Ｇにおいて、モールドが調製され、湿潤した耐火材料混合物の層は各モールドの底部に加える。
【００５６】
図４Ｈにおいて、湿潤した破砕ゴム混合物は、湿潤した耐火材料混合物の頂部上の各モールドに加える。
【００５７】
図４Ｉにおいて、各モールドにリッド（lid）が取り付けられ、乾燥まで周囲空気中に静置させる。
【００５８】
図４Ｊにおいて、乾燥した環境に配慮した断熱構造ブロックは、モールドから取り出し、使える状態にある。
【００５９】
図４Ｋは別法のモールド形態を示し、グリーンデッキ適用でのごとき使用のための環境に配慮した断熱構造ブロックの底面が、グリーンルーフ適用でのごとき使用のための環境に配慮した断熱構造ブロックのテーパリングに対応するように勾配した底部を示す。
【００６０】
オペレーターによって所望のごとく、成分の混合の順序は変更し得る。例えば、膨張スレートのごとき、破砕ゴムタイヤ片または防水材料、膨張スレートは、ミキサーに入れてもよく、次いで、シリカフューム、スラグセメントおよびセメントの乾燥混合物を加えた後、混合し得る。
【００６１】
図５Ａ〜５Ｈは、シリカフューム、スラグセメントおよびセメントでコートされ、水と混合した後、構造の一体型流し込みがされた破砕ゴムタイヤ片の環境に配慮した断熱用混合物で完全に作製された構造の構築で試みた工程を示す
【００６２】
図５Ａは、約１インチより大きいが、約２インチより小さな公称サイズを有する破砕ゴムタイヤ片２０５を充填したバッグ５０５、ならびにシリカフューム、スラグセメントおよびセメントの混合物を充填した容器５１０を示す。
【００６３】
図５Ｂは、ミキサー５１５に加える破砕ゴムタイヤ片２０５を充填したバッグ５０５を示し、ここに、それらは混合され、その後、残存する乾燥成分（シリカフューム、スラグセメントおよびセメント）が加えられ、破砕ゴムタイヤ片２０５をコートするために混合される。
【００６４】
図５Ｃにおいて、水５２０はミキサー５１５中のコートされた破砕ゴムタイヤ片に加えられ混合される。
【００６５】
図５Ｄにおいて、壁モールド（wall mold）５２５は、基礎上の構造の壁５２７に構築され、グラウト層５３０は、各モールドの底部の基礎５３５上に配置される。ルーフ構造５２９は壁モールド５２５の頂上に構築される。金属ロッドは各モールドの内部で、ルーフ構造上に配置される。
【００６６】
図５Ｅにおいて、湿潤したコートされた破砕ゴムタイヤ混合物５４０を壁モールド５２５に流し込む。
【００６７】
図５Ｆにおいて、湿潤したコートされた破砕ゴムタイヤ混合物５４０をルーフ構造５２９の頂上に流し込む。
【００６８】
図５Ｇにおいて、合板カバー５４５は、湿潤したコートされた破砕ゴムタイヤ混合物５４０の頂部上に配置され、前記混合物はルーフ構造５２９の頂上に流し込みかつ金属ロッド５５０に接合し、ここに、カバー５４５は、乾燥中に湿潤したコートされた破砕ゴムタイヤ混合物５４０を加圧するために固定される。
【００６９】
図５Ｈにおいて、一旦、湿潤したコートされた破砕ゴムタイヤ混合物５４０を乾燥すれば、カバー５４５およびモールド５２５は取り出し、シリカフューム、スラグセメント、セメントおよび水でコートされた、破砕ゴムタイヤ片の環境に配慮した断熱用混合物で作製された構造が形成される。
【００７０】
図６は、環境に配慮した断熱構造ブロック６１０を含む、グリーンルーフ適用６００の１つの具体例を示す。グリーンルーフ適用６００は、金属またはコンクリートデッキ６３０、および複数の環境に配慮した断熱構造ブロック６１０を含む低勾配ルーフ構造６２０を含む。
【００７１】
環境に配慮した断熱構造ブロック６１０は、高強度の自己硬化性（self-setting）グラウト６４０を用いて、金属またはコンクリートデッキ６３０に接合させ、防水膜６５０は、粘着剤または接着剤層６２５上に配置され、粘着剤または接着剤層は、環境に配慮した断熱構造ブロック６１０の頂面６１５に配置される。
【００７２】
１つの具体例において、防水膜６５０は、ルーフまたは他の構造目的のために開発された、今日またはその後の公知のいずれの膜も含む。防水膜６５０は、構造の使用および環境（climate）によって変化し得る。
【００７３】
図７Ａ〜７Ｇは、本発明の１つの具体例による環境に配慮した断熱構造ブロックの製造工程を示す。
【００７４】
図７Ａにおいて、乾燥混合物はシリカフューム、スラグセメントおよびセメントから作製される。
【００７５】
図７Ｂにおいて、破砕タイヤ片は、乾燥混合物に加え、コートされるまで混合される。
【００７６】
図７Ｃにおいて、水は、乾燥混合物が十分に湿潤するまで、乾燥混合物に加える。
【００７７】
図７Ｄにおいて、モールドは調製され、グラウト層は各モールドの底部に加える。
【００７８】
図７Ｅにおいて、湿潤した混合物は、満杯まで各モールドに加える。
【００７９】
図７Ｆにおいて、各モールドはリッドを備え、乾燥まで周囲空気中に静置させる。
【００８０】
図７Ｇにおいて、乾燥した環境に配慮した断熱構造ブロックは、モールドから取り出し、使える状態にある。
【００８１】
実施例.
以下の実施例は、環境に配慮した断熱構造ブロックの製造および特性をさらに詳細に示す。これらの実施例は単に例示であり、何ら限定ではなく、または本発明の範囲を制限するようには意図されない。
【００８２】
実施例１.
グリーンデッキ適用のための環境に配慮した断熱構造ブロックの製造.
重さ６．４ポンドの約１ガロンのシリカフューム、重さ９．２ポンドの約１ガロンのスラグセメント、および重さ１５．３ポンドの約１．５ガロンのポルトランドセメントを、少なくとも２分間一緒に混合した。ゴムタイヤを約１／２”から２インチのサイズ範囲に破砕し、ここに、タイヤからの鋼を除去したが、タイヤからのナイロンは破砕ゴムタイヤ片に残した。七十五（７５）ポンドの破砕タイヤ片を混合物に加え、得られた混合物は、さらに五（５）分間混合した。その後、２ガロンの水を加えて、乾燥した破砕ゴムタイヤ混合物を湿らせた。
【００８３】
別に、３ガロンの膨張スレートを２５．６オンスのスラグセメント、２５．６オンスのシリカフュームおよび３８．４オンスのポルトランドセメントと混合し、少なくとも五（５）分間一緒に混合した。その後、５１．２オンスの水を加えて、乾燥した膨張スレート混合物を湿潤させた。
【００８４】
約１インチの湿潤した膨張スレート混合物を先に加えた１２インチ×１２インチ×４インチの深さのサイズのモールドに湿潤した破砕ゴムタイヤ混合物の層を流し込んだ。モールドは充填され、リッドをモールドにわたって閉じて、雰囲気の環境中で室温にて５日間乾燥させた。一旦、混合物が各モールドにおいて乾燥されたならば、得られた環境に配慮した断熱構造ブロックを取り出し、グリーンデッキ適用における使用するための準備ができた。
【００８５】
実施例２.
モールドの底部が勾配することを除いて実施例１のごとく、グリーンデッキ適用のための環境に配慮した断熱構造ブロックを調製した。
【００８６】
乾燥した環境に配慮した断熱構造ブロックは、膨張スレートを含む勾配した頂面を有する。
【００８７】
実施例３.
［グリーンルーフ適用のための環境に配慮した断熱構造ブロックの製造.
グリーンルーフ適用のための環境に配慮した断熱構造ブロックは、重さ６．４ポンドの１ガロンのシリカフューム、重さ９．２ポンドの約１ガロンのスラグセメント、および重さ１５．３ポンドの約１．５ガロンのポルトランドセメントを少なくとも２分間一緒に混合することにより調製した。ゴムタイヤは、約１／２”から２インチのサイズ範囲に破砕し、ここに、タイヤからの鋼を除去したが、タイヤのナイロンは破砕ゴムタイヤ片に残した。七十五（７５）ポンドの破砕タイヤ片を混合物に加え、得られた混合物をさらに五（５）分間混合した。その後、２ガロンの水を加えて、乾燥した破砕ゴムタイヤ混合物を湿潤させた。混合物が完全に湿潤した場合、混合物は、１２インチ×１２インチのサイズであり、かつ１／２インチのグラウトを先に加えた約４インチの厚みを有するモールドに流し込んだ。モールドを充填し、リッドはモールドにわたって閉じて、雰囲気の環境において室温にて５日間乾燥させた。一旦、混合物が各モールドにおいて乾燥したならば、得られた環境に配慮した断熱構造ブロックは、高強度の自己硬化性グラウトを用いて、建物の頂部の金属またはコンクリートデッキに接合した。防水膜を環境に配慮した断熱構造ブロックの頂面に配置された粘着剤または接着剤層に配置した。その後、実施例２におけるごとく調製された、複数の環境に配慮した断熱構造ブロックをグリーンルーフ適用において防水膜に接合した。
【００８８】
実施例４.
グリーンデッキ適用のための環境に配慮した断熱構造ブロックを単独でおよび種々のルーフシステムに接合して、また、実施例３に記載のグリーンルーフ適用のための環境に配慮した断熱構造ブロックも、以下のもの：風揚圧力（wind uplift）試験；クラスＡ燃焼格付；フィールド引抜抵抗性（field withdrawal resistance）試験；メタルエッジ付着試験；音響透過損失；圧縮試験；定常的熱貫流特性；水流；経年試験（age test）；およびリサイクル率（recycled content）ならびに物性特性試験につき試験した。
結果を後記する。
【００８９】
ＴＡＳ  １１４−９５風揚圧力試験.
・２”押出しポリスチレン断熱材に接着性発泡体接合したグリーンルーフ適用のための環境に配慮した断熱構造ブロック−５０２．５ ＰＳＦにて、不十分（failure）の記録なし。
・２”のポリスチレン断熱材に接着性発泡体接合したグリーンルーフ適用のための環境に配慮した断熱構造ブロック上のグリーンデッキ適用のための環境に配慮した断熱構造ブロック−３８７．５ ＰＳＦにて、不十分
・グラウトでコンクリートスラブに接合したグリーンルーフ適用のための環境に配慮した断熱構造ブロック上のグリーンデッキ適用のための環境に配慮した断熱構造ブロック上の舗装材−４００ ＰＳＦにて、不十分
・グラウトでコンクリートスラブに接合したグリーンルーフ適用のための環境に配慮した断熱構造ブロック上のグリーンデッキ適用のための環境に配慮した断熱構造ブロック上の人工芝−３３０ ＰＳＦにて、不十分
・グラウトを介してコンクリートスラブに接合したグリーンルーフ適用のための環境に配慮した断熱構造ブロック−２２２．５ ＰＳＦにて、不十分
・２”ポリスチレン断熱材に接着性発泡体接合したグリーンルーフ適用のための環境に配慮した断熱構造ブロック上のグリーンデッキ適用のための環境に配慮した断熱構造ブロック上の舗装材−３００ ＰＳＦにて、不十分
【００９０】
ＵＬ ７９０クラスＡ燃焼格付.
・無限長勾配１ １／２フィートでのグリーンルーフ適用のための４”環境に配慮した断熱構造ブロック。発火なし、試験−合格（ＰＡＳＳ）
・１／４”勾配での人工芝を含む４”厚みのグリーンデッキ適用のための環境に配慮した断熱構造ブロック。試験サンプル上で３０インチ溶ける、発火なし、試験−合格
・１／４”勾配での人工芝を含む４”厚みのグリーンデッキ適用のため環境に配慮した断熱構造ブロック。試験サンプル上で２７インチ溶ける、発火なし、試験−合格
・３”の勾配での４”厚みのグリーンルーフ適用のための環境に配慮した断熱構造ブロック。。表面木炭２フィート。発火なし、試験−合格
【００９１】
ＴＡＳ−１０５フィールド引抜抵抗性試験.
・１０種のグリーンデッキ適用のための環境に配慮した断熱構造ブロックを、引抜抵抗性試験につき試験した。ファスナーとしてオリンピックファスナーズ社（Olympic Fasteners, Inc）による３-１／２”Spade Point Headlok Fastenerを用いた。統計的９５％確率Ｔｖｐに基づいた選択された推定量値「ｔ」＝２．２６２。計算された平均ＦＭ＝ａ／Ｎ（合計Ｆｉ）＝３６４．０。計算された標準偏差（ＳＦ）＝Ｓｑｒｔ［（（１／Ｎ−１）（合計（Ｆｉ−ＦＭ）＾２））］＝１１０．２９４。％偏差（ＰＤ）＝３０．３０％。ＴＡＳ １０５−１１（ＦＢＣ  ２１１４＆ＦＭ  １−５２）により、Ｆ２０１４＝ＦＭ−（Ｔｖｐ）（ＳＦ／Ｓｑｒｔ  Ｎ）、ここに、Ｆ２０１４＝２８５．１１。ＭＣＲＦ１４（最小特有抵抗力（Minimum Characteristic Resistance Force））＝Ｆ２０１４＝２８５．１１。
【００９２】
ＴＡＳ−１１１（Ｂ）−９５メタルエッジ付着試験.
・グリーンルーフ適用のための環境に配慮した断熱構造ブロックをドリップエッジの撤退値（pullout values）につきPRI Construction Materials Technologies, Inc.によって試験した。水平荷重は、３００ｌｂｆの負荷から始めて、６０秒間５０ｌｂｆの間隔で適用した。各負荷区間後、負荷を０まで低下させ、１２０秒間維持した後、負荷を増加させ、ささらに５０ｌｂｆを負荷した。平均の不十分な負荷は３５０ｌｂｆであり、最大圧力は１０５０ｐｓｆであった。
【００９３】
ＡＳＴＭ  Ｅ９０−０９音響透過損失.
・グリーンルーフ適用のための環境に配慮した断熱構造ブロック  ＳＴＣ＝３９  ＯＩＴＣ＝３６
【００９４】
ＡＳＴＭ  Ｃ３９圧縮試験.
グリーンルーフ適用のための環境に配慮した断熱構造ブロック
・７日間  ８０ＰＳＩ
・２８日間  ８９ＰＳＩ
・２８日間  ９６ＰＳＩ
・５６日間  ９４ＰＳＩ
グリーンデッキ適用のための環境に配慮した断熱構造ブロック
・７日間  ９６ＰＳＩ
・２８日間  ８９ＰＳＩ
・２８日間  ８３ＰＳＩ
・５６日間  ８７ＰＳＩ
【００９５】
ＡＳＴＭ Ｃ−５１８熱流量計装置による定常状態の熱伝導特性の標準テスト方法.
・グリーンルーフ適用のための環境に配慮した断熱構造ブロック  Ｒ値＝１インチ当たり１．３１２７
【００９６】
グリーンデッキ適用のための環境に配慮した断熱構造ブロックを通過する水のＵＬ流量.
・４”厚みのグリーンデッキ適用のための環境に配慮した断熱構造ブロック
・事前湿潤時間は２０秒経過した、８ポンドの水を注ぎ、７．４ポンドの水を回収し、６ポンドの水を保持した
・試験時間３５秒経過、４０ポンドの水を注ぎ、３８．７ポンドの水を回収し、１．３ポンドの水を保持した
・１２”厚みの試料
・事前湿潤時間は５５秒経過、８ポンドの水を注ぎ、６．６ポンドを回収し、１．４ポンドの水を保持した
・試験時間は６５秒経過した、４０ポンドの水を注ぎ、３８．４ポンドの水を回収し、水の１．６ポンドを吸収した。
【００９７】
経年試験.
・グリーンルーフ適用のための環境に配慮した断熱構造ブロックをＡＣ４８ＵＶ光下で５０００時間一定温度にてＵＶ光への曝露によって経年変化につき、PRI Construction Materials Technologies, Inc.にて試験した。
【００９８】
物性試験.
・グリーンルーフ適用のための環境に配慮した断熱構造ブロックは、物性試験、特に、ＡＳＴＭ  Ｃ２９３−１６を用いるコンクリートの曲げ強度およびＵＬ  ２２１８下の耐衝撃性についてPRI Construction Materials Technologies, Inc.にて試験した。
・ＡＳＴＭ  Ｃ２９３−事前耐候性（pre-weathering）：３６７ポンド；事後耐候性：４１５ポンド（５０００時間のＡＣ４８ ＵＶ耐候性）
・ＵＬ２２１８クラス４インパクトハイルテスト（Impact Hail Test）（鋼球）−合格
【００９９】
リサイクル率.
・グリーンルーフ適用のための環境に配慮した断熱構造ブロックおよびグリーンデッキ適用のための環境に配慮した断熱構造ブロックの双方は、リサイクル率についてのSCS Global Servicesによって認証された。
グリーンルーフ適用のための環境に配慮した断熱構造ブロック−４”厚み−８７．５３体積％リサイクル率。
・グリーンルーフ適用のための環境に配慮した断熱構造ブロック−８”厚み−９０．５７体積％リサイクル率。
・グリーンデッキ適用のための環境に配慮した断熱構造ブロック−４”厚み−８０．５９体積％リサイクル率。
・グリーンデッキ適用のための環境に配慮した断熱構造ブロック−４”厚み−８６．１８体積％リサイクル率。
【０１００】
最大設計圧力（スチールデッキ）.
１／４”の勾配を有するグリーンルーフ適用のための複数の環境に配慮した断熱構造ブロックは、ＡＨ−１６０プロパック接着剤の６”Ｏ．Ｃ．で間隔を空けた連続的１-１／２インチビーズを用いて、最小２２ＧＡ  １．５”タイプＢ亜鉛メッキ鍍金スチールデッキに接着させた。８０００ｐｓｉの構造コンクリート表面を、グリーンルーフ適用のための複数の環境に配慮した断熱構造ブロックの頂面に接合させ、その構造ブロックに、ＮＯＡ承認され完全に接合したルーフシステムを適用した。測定された最大設計圧力は、２９２．５ｐｓｆであった。
【０１０１】
実施例５.
４つの壁およびルーフを有する構造を実施例３のコートされた破砕ゴムタイヤ混合物を用いて作製した。かき傷を付けたコンクリートスラブを構造の基部として流し込んだ。約十二（１２）インチ厚みの壁用のモールドを構築し、グラウト層は、モールドの基部にて、かき傷を付けたコンクリートスラブ上に配置した。金属ロッドは基部から挿入し、モールドの頂部を越えて延在した。合板シートは、流し込んだコートされた破砕ゴムタイヤ混合物の頂部上に配置させて、それが乾燥する間に混合物に圧縮を供した。ルーフ構造は合板を用いて、壁の頂部に作製した。コートされた破砕ゴムタイヤ混合物の十二（１２）インチ厚みの層を合板層上に流し込み、ルーフを形成した。その後、ルーフは、スタッコおよびルーフ塗料でコートした。複数のロッドを上方に合板層から延在させて、頂部が、流し込んだコートされた破砕ゴムタイヤ混合物上に配置されるのを可能にし、それが乾燥する間に圧縮した。
【０１０２】
含む構造を試験し、２０，１０６ポンドの負荷耐力（bearing capacity）を有することが判明した。試験中に、構造は、重量負荷により１／４インチ弛んだが、その弛みは、重量が除去された時、１／８インチまで減少した。構造は１５．７２のＲ値を有し、約９３．８３％のリサイクル率を持つと測定された。
【０１０３】
前記において、本発明はその特定の例示的な具体例を参照して記載されている。本発明を理解する人が、本発明のより広い精神および範囲から逸脱することなく、本発明の原理を利用する、変化または他の具体例もしくは変更を理解できることは当業者に明らかであろう。したがって、本明細書および図面は、限定的な意味ではなく例示とみなされるべきである。
【図１】
2020520877.tif 000003
【図２】
2020520877.tif 000004
【図３Ａ】
2020520877.tif 000005
【図３Ｂ】
2020520877.tif 000006
【図３Ｃ】
2020520877.tif 000007
【図３Ｄ】
2020520877.tif 000008
【図３Ｅ】
2020520877.tif 000009
【図４Ａ】
2020520877.tif 000010
【図４Ｂ】
2020520877.tif 000011
【図４Ｃ】
2020520877.tif 000012
【図４Ｄ】
2020520877.tif 000013
【図４Ｅ】
2020520877.tif 000014
【図４Ｆ】
2020520877.tif 000015
【図４Ｇ】
2020520877.tif 000016
【図４Ｈ】
2020520877.tif 000017
【図４Ｉ】
2020520877.tif 000018
【図４Ｊ】
2020520877.tif 000019
【図４Ｋ】
2020520877.tif 000020
【図５Ａ】
2020520877.tif 000021
【図５Ｂ】
2020520877.tif 000022
【図５Ｃ】
2020520877.tif 000023
【図５Ｄ】
2020520877.tif 000024
【図５Ｅ】
2020520877.tif 000025
【図５Ｆ】
2020520877.tif 000026
【図５Ｇ】
2020520877.tif 000027
【図５Ｈ】
2020520877.tif 000028
【図６】
2020520877.tif 000029
【図７Ａ】
2020520877.tif 000030
【図７Ｂ】
2020520877.tif 000031
【図７Ｃ】
2020520877.tif 000032
【図７Ｄ】
2020520877.tif 000033
【図７Ｅ】
2020520877.tif 000034
【図７Ｆ】
2020520877.tif 000035
【図７Ｇ】
2020520877.tif 000036
【国際調査報告】
2020520877.tif 000037